(57)【特許請求の範囲】
【請求項１】
インキの受理転移を行う表面層と、前記表面層下部に設けられた圧縮層と、前記表面層と圧縮層間に設けられた二層以上の補強布を有する複合補強層を設けた印刷用ブランケットにおいて、前記複合補強層中の補強布の最上部のモジュラスを下部の補強布より小さくすることにより機能性複合層とすることを特徴とする印刷用ブランケット。
【請求項２】
前記最上部の補強布の２％モジュラスは、５０〜１０００ｋｇｆ／ｍであり、下部の補強布の２％モジュラスは、５００〜３０００ｋｇｆ／ｍであることを特徴とする請求項１記載の印刷用ブランケット。
【請求項３】
全体の２％モジュラスは、３０００〜９０００ｋｇｆ／ｍであることを特徴とする請求項１または請求項２記載の印刷用ブランケット。
【請求項４】
前記記載の二層以上の補強布を有する複合補強層の厚さが、０．３〜０．８ｍｍであることを特徴とする請求項１，２または請求項３記載の印刷用ブランケット。
【発明の詳細な説明】
【０００１】
【産業上の利用分野】
本発明は印刷用ブランケット、さらに詳細には印刷時において紙送りが小さく（紙送り性が良好）で、かつ風合いが良く、胴への装着性が良好な印刷用ブランケットに関する。
【０００２】
【従来技術及び問題点】
高速オフセット印刷機に使用される印刷用ブランケットには圧縮層を設けた印刷用ブランケットがある。圧縮層はオフセット印刷機の運転中の圧力下でもバルジ現象によりブランケットの周長が変化しないようにし、これによって印刷像のずれをなくすために設けられる。上述のような効果を得るための圧縮層は、従来圧縮性が大きいこと、すなわち軽い押圧力で容易に変形するのがよいとされている。したがって前記圧縮層の圧縮性を良好に伝達させるために、インキの受理転移を行う表面層と圧縮層の間の距離は小さいほうがよいと考えられており、前記表面層と圧縮層との間には、ブランケットの補強を行う補強布は単一とするのが一般的であった。
【０００３】
しかしながら、一方において、ブランケットの圧縮性が大きいと、印刷時の圧力が不足して十分な印圧が得られず、インキつぶれが悪くなって印刷性を損なうという欠点があった。
【０００４】
十分な印圧を得るために、表面層と圧縮層との間に二以上の補強布を挿入することも考えられる（実開昭６３−３０１６５号）。この発明によれば、表面層と圧縮層間に二枚以上の補強布を介装することにより、圧縮性を損なうことなく、見掛け上の圧縮モジュラスを向上させることによって、高い印圧のブランケットを得るようにしている。
【０００５】
しかし、この場合には二枚以上の補強布を介装するため、周方向の伸びが制限される結果となり、紙送り性は良好になるものの、柔軟性を損なうことになり、胴への装着性および風合いを損なう結果となるという欠点を生じていた。
【０００６】
本発明は上述の問題点に鑑みなされたものであり、表面層と圧縮層間に複数の補強布を設けた印刷用ブランケットにおいて、前記補強布の柔軟性を変化させることによって、紙送り性が良好で、かつ風合いが良く、また柔軟で装着性も良好な印刷用ブランケットを提供することを目的とする。
【０００７】
【問題点を解決するための手段】
上記問題点を解決するため、本発明による印刷用ブランケットは、インキの受理転移を行う表面層と、前記表面層下部に設けられた圧縮層と、前記表面層と圧縮層間に設けられた二層以上の補強布を有する複合補強層を設けた印刷用ブランケットにおいて、前記複合補強布層中の補強布の最上部のモジュラスを下部の補強布より小さくすることにより機能性複合層とすることを特徴としている。
【０００８】
本発明によれば、最上部にモジュラスの小さな補強布を設けたため、柔軟で、風合いが良く、しかも紙送り性が良好な印刷用ブランケットとすることができる。
【０００９】
図１は本発明による印刷用ブランケットの具体的構成例の断面図を示すものであるが、この図より明らかなように、この具体例の印刷用ブランケットは、二枚の基布層１１を土台層１として、その上部に圧縮層２を設けると共に、二枚の補強布３１、３２を積層した複合補強層３を有しており、さらに、その上部に表面層４を設けた構成になっている。
【００１０】
前述のような基布層１１および補強布３を構成する布としては、従来この種の印刷用ブランケットに使用されているものを有効に使用することができる。例えば綿布、レーヨン布、ポリエステル布などを使用することができ、不織布であっても織布であってもよい。
【００１１】
上述のような表面層４と圧縮層２との間に設けられる複数の補強布３は、その最上部補強布３１のモジュラスは、この最上部補強布３１の下部にある下部補強布３２よりも小さくなっており、柔軟性を保持可能なようになっている。すなわち、この補強布３１の２％モジュラスは、好ましくは５０〜１０００ｋｇｆ／ｍであるのがよい。５０ｋｇｆ／ｍ未満であると、伸びが大きすぎて紙送り性が悪化する恐れがあり、一方１０００ｋｇｆ／ｍを越えると、柔軟性が損なわれ、風合い、胴への装着性が損なわれる恐れがある。
【００１２】
一方、この最上部の補強布３１の下部に設けられる下部補強布３２の２％モジュラスは、好ましくは５００〜３０００ｋｇｆ／ｍであるのがよい。５００ｋｇｆ／ｍ未満であると同様に紙送り性を損なう恐れがあり、一方３０００ｋｇｆ／ｍを越えると柔軟性および風合いが損なわれる恐れがある。
【００１３】
上述の具体例においては、補強層３の補強布の枚数を二枚としたが、これに限定されるものではなく、二枚以上であってもよい。
【００１４】
上述のような印刷用ブランケットの土台層１に使用される基布としては、上述のような下部に設けられる補強布３２と同等なモジュラスの基布を使用する。すなわちモジュラスが５００〜３０００ｋｇｆ／ｍのものを使用するのがよい。このような基布を使用することによって、印刷用ブランケット全体として２％モジュラスで、３０００〜９０００ｋｇｆ／ｍとするのがよい。３０００ｋｇｆ／ｍ未満であると、高速運転時の安定性を欠く。また、９０００ｋｇｆ／ｍを越えると、柔軟性を欠き、装着性の悪いものとなる。
【００１５】
【実施例】
二枚の一般的に使用されている２％モジュラスが２０００ｋｇｆ／ｍのブランケット用基布を用意し、ＮＢＲによって一体化し土台層を形成すると共に、厚さ０．４ｍｍのＮＢＲ発泡層からなる圧縮層を設けた。さらに、補強布３１および３２をＮＢＲにより一体化積層した後ＮＢＲ表面層を形成し、印刷用ブランケットとした。補強布３１の２％モジュラスは１００ｋｇｆ／ｍ、補強布３２の２％モジュラスを２０００ｋｇｆ／ｍとして、全体として２％モジュラスが６０００ｋｇｆ／ｍであるような印刷用ブランケットを製造した（実施例１）。
【００１６】
一枚の一般的に使用されている２％モジュラスが２０００ｋｇｆ／ｍのブランケット用基布を用意し、厚さ０．４ｍｍのＮＢＲ発泡層からなる圧縮層を設けた。さらに、補強布３１，３１’および３２をＮＢＲにより一体化積層した後ＮＢＲ表面層を形成し、印刷用ブランケットとした。補強布３１の２％モジュラスは１００ｋｇｆ／ｍ、補強布３１’の２％モジュラスは１０００ｋｇｆ／ｍ、補強布３２の２％モジュラスを２０００ｋｇｆ／ｍとして、全体として２％モジュラスが５０００ｋｇｆ／ｍであるような印刷用ブランケットを製造した（実施例２）。
【００１７】
比較として、実施例１と同様の構成の土台層に同様の圧縮層を設けたものに、補強布３１の２％モジュラス２０００ｋｇｆ／ｍ、３２の２％モジュラス１００ｋｇｆ／ｍをＮＢＲにより一体化積層し、全体の２％モジュラス６０００ｋｇｆ／ｍの印刷用ブランケットを製造した（比較例１）。
【００１８】
また、市販品として多くある一般的なタイプとして、三枚の一般的に使用されている２％モジュラスが２０００ｋｇｆ／ｍのブランケット用基布を用意し、ＮＢＲによって一体化し土台層を形成するとともに厚さ０．４ｍｍのＮＢＲ発泡層からなる圧縮層を設けた。さらに、補強布３１をＮＢＲにより一体化積層した後ＮＢＲ表面層を形成し、印刷用ブランケットとした。補強布３１の２％モジュラスは１００ｋｇｆ／ｍとした（比較例２）。
【００１９】
上記構成を取りまとめて、下記の表に示す。
【００２０】
0003634100.tif 000002
【００２１】
結果を表２に示す。
【００２２】
表２中、２％モジュラスの測定はブランケットとして一体化されたものを各層に分離（剥離）しておこなった。したがって、一体化のためのＮＢＲゴム層を含めた布層を測定していることになる。ゴム層のモジュラスは布層のそれに比べ十分に低いが、布層にゴムがしみこんだ状態で測定するため、若干布層単体よりも高くなる傾向がある。よって、機能的に実質に近い状態のサンプルで測定していることになる。
【００２３】
また、風合いは、３×１５ｃｍのテストピースを用意し、一端を固定すると共に、他端に２０ｇの錘を付け、曲がりの角度を測定することによって行った。即ち、水平を０度として、他端と一端を結ぶ線の角度を測定した。
【００２４】
0003634100.tif 000003
【００２５】
上記のように本発明による印刷用ブランケットによれば、紙送り性を損なうことなく、風合いを改良することができ、極めて実用的である。
【００２６】
【発明の効果】
以上説明したように本発明による印刷用ブランケットによれば、表面層と圧縮層間に複数の補強布を設けた印刷用ブランケットにおいて、前記補強布のモジュラスに変化を与えることにより、紙送り性が良好で、かつ風合いがよく、柔軟で装着性が良好な印刷用ブランケットを提供できるという利点がある。
【図面の簡単な説明】
【図１】本発明による印刷用ブランケットの具体的構成例の断面図。
【符号の説明】
１          土台層
１１          基布
２          圧縮層
３          補強層
３１          最上部補強布
３２          下部補強布
４          表面層
【図１】
0003634100.tif 000004